СПОСОБ СЕЛЕКТИВНОГО ГИДРИРОВАНИЯ НЕНАСЫЩЕННЫХ АЛЬДЕГИДОВ

-1
1. Способ получения насыщенных альдегидов путем контактирования жидкого органического сырья, содержащего ненасыщенные альдегиды, с водородом или водородсодержащим газом в присутствии корочкового катализатора, представляющего собой частицы палладия размером не более 6 нм, нанесенные в виде слоя толщиной не более 150 мкм на внешнюю поверхность гранул пористого алюмооксидного носителя, где носитель имеет не менее 60% пор диаметром от 5 до 50 нм и где гидрирование осуществляют при объемной скорости подачи жидкого сырья 1-4 ч.
2. Способ по п. 1, где ненасыщенные альдегиды представляют собой линейные или разветвленные ненасыщенные альдегиды, содержащие от 3 до 10 атомов углерода.
3. Способ по п. 1, где жидкое сырье дополнительно содержит 2-метилпропаналь (изомасляный альдегид), бутаналь (масляный альдегид), 2-этилгексеналь, бутилизобутиловый эфир, диизобутиловый эфир, дибутиловый эфир, диизопропилкетон, пропилизопропилкетон, дипропилкетон, бутилформиат, изобутанол, изобутилизобутират, бутанол, бутилизобутират, 3-гептанон, изобутилбутират, бутилбутират, бутил-2-этилгексиловый эфир, 3-гептанол, 2-этилгексанол, уксусная кислота, 2-этилгексановая кислота.
4. Способ по п. 1, где содержание ненасыщенных альдегидов в жидкой органической среде не должно превышать 20 мас.%.
5. Способ по п. 4, где содержание ненасыщенных альдегидов в жидкой органической среде не должно превышать 10 мас.%.
6. Способ по п. 5, где содержание ненасыщенных альдегидов в жидкой органической среде не должно превышать 7 мас.%.
-1
7. Способ по п. 1, где гидрирование осуществляют при объемной скорости подачи жидкого сырья 1-3 ч.
-1
8. Способ по п. 7, где гидрирование осуществляют при объемной скорости подачи жидкого сырья 1,3 -1,8 ч.
-1
9. Способ по п. 1, где гидрирование осуществляют при объемной скорости подачи водорода 20-60 ч.
-1
10. Способ по п. 9, где гидрирование осуществляют при объемной скорости подачи водорода 20-50 ч.
-1
11. Способ по п. 10, где гидрирование осуществляют при объемной скорости подачи водорода 28-42 ч.
12. Способ по п. 1, где гидрирование осуществляют при температуре 50-180°C.
13. Способ по п. 12, где гидрирование осуществляют при температуре 60-160°C.
14. Способ по п. 1, где гидрирование осуществляют при давлении 0,1-7 МПа.
15. Способ по п. 14, где гидрирование осуществляют при давлении 0,1-5 МПа.
16. Способ по п. 1, где размер частиц палладия составляет не более 5 нм.
17. Способ по п. 16, где размер частиц палладия составляет от 2 до 3 нм.
2
3
18. Способ по п. 1, где в качестве пористого алюмооксидного носителя используют γ-AlO.
19. Способ по п. 1, где алюмооксидный носитель имеет не менее 70% пор диаметром от 5 до 50 нм.
20. Способ по п. 19, где алюмооксидный носитель имеет не менее 75% пор диаметром от 5 до 50 нм.
21. Способ по п. 1, где палладий нанесен на поверхность гранул алюмооксидного носителя в количестве 0,1-0,35 мас.%.
22. Способ по п. 21, где палладий нанесен на поверхность гранул алюмооксидного носителя в количестве 0,15-0,22 мас.%.
23. Способ по п. 1, где толщина слоя частиц палладия составляет 10 до 100 мкм.
24. Способ по п. 23, где толщина слоя частиц палладия составляет от 30 до 85 мкм.
25. Способ по п. 24. где среднее значение толщины слоя частиц палладия составляет 44 мкм.